대 조군 양이온 성 아크릴 중합체 A 의 수분 산액 을 상기 표 2 에 포함 된 성분 으로부터 제조 하 였 다 . 양 이온 성 아크릴 중합체 A 는 양 이온 성 중합체 분산제 ; 및 에틸렌 계 불포화 단량체 의 중량 을 기준 으로 10 중량 % 의 하이드 록 시 작용 성 ( 메트 ) 아크릴 레이트 ( 2 - 하이드 록 시프 로 필 메트 아크릴 레이트 ) 를 갖 는 에틸렌 계 불포화 단량체 를 포함 한다 . 대 조군 양이온 성 아크릴 중합체 A 를 하 기 와 같이 제조 하 였 다 : 투 입물 1 을 열전쌍 , 질소 살포기 및 기계식 교반기 가 장착 된 4 목 플라스크 에 첨가 하 였 다 . 질소 블랭킷 및 격렬 한 교반 하 에 , 상기 플라스크 를 25 ℃ 로 가열 하 였 다 . 25 ℃ 에서 , 질소 하 에 30 분 동안 살포 하 였 다 . 이어서 , 투 입물 2 를 반응 용기 에 10 분 에 걸쳐 첨가 하 였 다 . 투 입물 3 을 상기 반응 용기 에 2 내지 3 분 에 걸쳐 첨가 하 였 다 . 투 입물 4 의 성분 을 함께 혼합 하 고 첨가 깔때기 를 통해 30 분 에 걸쳐 반응기 에 첨가 하 였 다 . 첨가물 4 를 첨가 하 는 동안 발열 반응 이 일어났 다 . 첨가 를 완료 한 후 , 상기 반응기 를 50 ℃ 로 가열 하 고 상기 온도 에서 30 분 동안 유지 하 였 다 . 투 입물 5 및 6 을 적가 하 고 30 분 동안 50 ℃ 로 유지 하 였 다 . 이어서 , 상기 반응기 를 주위 온도 로 냉각 하 였 다 .